(57)【特許請求の範囲】
【請求項１】
温度４０℃のもとで液状となる成分を少なくとも含む芯材の外装軸材に木材を使用した鉛筆型化粧料において、前記外装軸材の少なくとも芯材と接する部分が、フッ素系有機化合物で処理されている鉛筆型化粧料。
【請求項２】
前記芯材に含まれる温度４０℃のもとで液状となる成分が少なくとも３５質量％以上存在しうる液状成分含有化粧料からなる請求項１記載の鉛筆型化粧料。
【発明の詳細な説明】
【技術分野】
【０００１】
本発明は、外装軸材に木材を使用した鉛筆型化粧料に関するものであり、より詳細には、鉛筆型口紅、鉛筆型アイライナー、鉛筆型アイブロウ、鉛筆型アイシャドウ、鉛筆型ファンデーション、鉛筆型アイクリーム、鉛筆型練り香等の化粧料からなる芯材を用いて木軸鉛筆状に仕上げた化粧料を、鉛筆削りなどで削って使用する、所謂鉛筆型化粧料に関するものである。
【背景技術】
【０００２】
インセスシーダー、ジュラトン、リンデンなどの一般に入手しうる木材を公知の方法により製材、裁断し、製材過程、或いは製材後、必要に応じて蒸煮、脱脂、脱樹脂、或いは染料やワックスエマルジョンなどを加圧注入するなどした後充分乾燥させて、スラットと呼ばれる鉛筆用板材を製する。
このスラット材に芯を挿入する溝を加工し、ここに押出成形、或いは加温熔解成形により製した化粧料の芯材を接着し、更にスラット材を貼り合わせた後、削りだして鉛筆を得るなどの方法がある。
また、非吸収性の樹脂で中空の鉛筆状軸を予め製しておき、そこに加温熔解し液状にした芯材を注入し冷却固化させた化粧鉛筆を得る方法もある。
【０００３】
このように製造した従来の木軸で製した鉛筆型化粧料にあっては、その芯材に液状成分が含有されていると、液状成分、例えば油分、脂質、グリコール、水分などが、軸を形成する木質部に吸収され、化粧料成分組成の劣化などが生じることがあった。この現象は、夏場、車中や窓際、蛍光灯で証明されたショーケース内などの温度４０℃を超える場所に放置される場合や常温でも長期保管の際に大きな品質上の問題となる。
【０００４】
また、中空軸を製しておき加温溶解した芯材を注入後冷却固化する製法の場合、木材は多孔体であるため液状成分を吸収してしまう。このため、このような製造方法を採ることができず、切削性や耐ベント性に劣る樹脂軸の場合にしか、加温注入固化による製法を適用し難かった。仮に、木軸に無理矢理に加温溶解冷却固化による製法で化粧鉛筆を製したとしても、高温放置下や長期保管時に先に述べた問題が発生し、品質問題となる。
このため、通常の化粧鉛筆では芯材の組成に制約が生まれ温度４０℃で液状成分の少ない組成でしか適用できなかった。
【０００５】
そこで、化粧料芯材と木軸材との間に紫外線硬化樹脂膜を形成した鉛筆型化粧料が提案されている（特許文献１を参照。）。かかるＵＶ硬化樹脂は紫外線を照射すると硬化し緻密な層となる。かかる層は、化粧料芯材に含有される組成物成分が木軸材に拡散することを防止している。しかしながら、このような硬化層をスラット表面に設けることは在来の設備で汎用されている酢酸ビニル系接着剤での接着ができなくなるため製造設備を新たに導入する必要が生じ経済的に製造が困難となる。また硬化膜の物性が軸材の木と著しく異なるため化粧鉛筆で汎用されるポケットシャープナーなどによる切削性に著しく悪影響を及ぼすこととなり実用的でない。
【０００６】
また、ＵＶ硬化樹脂やその他の樹脂による反応性硬化皮膜では人体に有害とされる反応性モノマーやオリゴマー、更に重合開始剤等が芯材と木材との接触面の硬化皮膜に残留することが知られており、芯材成分にこれらが溶解し人体に悪影響を生じる危険も指摘されている。
【特許文献１】特開平１０−１７４６１６号公報
【発明の開示】
【発明が解決しようとする課題】
【０００７】
従って、本発明の課題は、上記事情に鑑み、液状物含有化粧料からなる芯材から、液状成分が軸材に移行して芯材物性が変質することがなく、また化粧鉛筆芯材処方の制約、特に液状成分含有量に制約を受けない木軸鉛筆型化粧料を提供することにある。
【課題を解決するための手段】
【０００８】
本発明者は、温度４０℃のもとで液状である液状成分を多量に含む液状物含有化粧料を芯材とした木軸鉛筆型化粧料を、温度の高い場所に放置したり、温度が低くても長期間置いた場合に軸材に使用している木材に液状成分が容易に浸透し、芯が変質してしまうこと、またこの浸透を防止するには、撥水性、撥油性のあるフッ素系有機化合物で軸材を撥水撥油処理すれば良いこと、そして、かかるフッ素系有機化合物で処理した鉛筆型化粧料にあっては、芯を製する液状物含有化粧料の処方設計の自由度が極めて高くなることを見出し、本発明に至ったものである。
即ち、本発明の液状成分の浸透防止剤は、以下の（１）〜（２）の構成或いは手段からなることを特徴とするものである。
【０００９】
（１）．温度４０℃のもとで液状となる成分を少なくとも含む芯材の外装軸材に木材を使用した鉛筆型化粧料において、前記外装軸材の少なくとも芯材と接する部分が、フッ素系有機化合物で処理されている鉛筆型化粧料。
（２）．前記芯材に含まれる温度４０℃のもとで液状成分が少なくとも３５質量％以上存在しうる液状成分含有化粧料からなる上記（１）記載の鉛筆型化粧料。
【発明の効果】
【００１０】
以上のような本発明の構成或いは手段によれば、フッ素系有機化合物で処理した木軸鉛筆用スラット材は撥水及び撥油作用を示すことより、化粧料の液状成分が親油性或いは親水性であっても軸材へと移行しない。このため、本発明の鉛筆型化粧料は、高温下に放置されたり、長期に渡り保管されたとしても、芯痩せ、芯強度劣化、及び使用感悪化等の変質が生じない。また通常の化粧品に使用される原料では当該処理による撥水、撥油処理が溶解剥離等の劣化作用を受けることがなく長期に渡って安定に性能が保持される。
【００１１】
また、特許文献１に示されたような樹脂による浸透防止法をスラットに対して施した場合、従来の製造設備で汎用される酢酸ビニル系接着剤などでの接着が困難となり、その製造工程の改変が必要とされるが、本発明はそのような必要がなく従来の鉛筆製造工程がそのまま使用できる。更に、樹脂による浸透防止膜をスラット表面に製することはその部分で木質部分と硬度が異なり、市販の鉛筆型化粧料用に汎用されるポケットシャープナーで切削を行うと切削が悪化したり、切削面に凹凸が発生したり不都合が生じる。一方、本発明の鉛筆型化粧料では、特許文献１に代表されるスラット表面に樹脂膜を製するような不具合を解決することができる。
更に、中空の軸材を予め製しておき、そこへ芯材を加温溶解し液化して注入した後、冷却固化する製法であって、加温注入から冷却固化までの間に、芯材から液状成分が木軸部分へ滲出して芯材の性質、性能を変えてしまうような現象を本発明では防止することができる。
【発明を実施するための最良の形態】
【００１２】
以下、本発明の鉛筆型化粧料を、発明を実施するための最良の形態に基づいて詳述する。尚、本発明の鉛筆型化粧料は、以下の実施形態に限るものではない。
本発明の鉛筆型化粧料は、芯材の外装軸材に木材を使用したものである。軸材は、少なくとも芯材と接する部分が、フッ素系有機化合物で処理されていることを特徴とする。
【００１３】
鉛筆型化粧料の外装軸材においては、その使用木材種については特に限定されるものではなく、それ自体、鉛筆などに使用される公知の木材（インセンスシダーのスラット材等）を一般的に用いることができる。
この軸材にフッ素系有機化合物で撥水撥油処理後、その軸方向に沿って所定の芯材収容溝条が形成された一対の半体同士の片方に芯材を接着後、残りの半体を接着し芯材を挟み込んで、その後、軸材の断面形状が円形、三角形、正方形、六角形、五角形等任意の形状に削り出し鉛筆を製する。
また、上記の方法で芯材を挟まず、又は軸体の中心部をドリルなどで刳り貫き、中空軸体を製した後、加温溶解し液化した芯材を中空部に流し込み、冷却固化して芯体を形成し、化粧鉛筆を製する方法も採用することができる。
【００１４】
本発明の鉛筆型化粧料におけるフッ素系有機化合物は、それ自体が分散性を有する水、その他の種々の溶媒、或いは、これらにエマルジョンもしくはディスパージョンの形に調製されて分散された状態で使用すると良い。
フッ素系有機化合物としては、パーフルオロアルキル〔−（ＣＦ2）n−〕の部分を含む化合物である限り良い。
例えば、旭硝子株式会社製の商品名がアサヒガード  ＡＧ−５３０、ＰＬ−５６０、ＰＬ−５９０、ＡＧ−５５０、ＡＧ−５３３、ＡＧ−５３３ＳおよびＡＧ−７４０等があり、米国３Ｍ社製の商品名がスコッチバン  ペーパーサイズ  ＦＣ−８０７およびＦＣ−８０８等があり、更には、米国デュポン社製の商品名がゾニールＲＰ、住友化学工業株式会社製の商品名がスミレッツ・レジン  ＦＰ−１８０およびＦＰ−１１０等の市販のものがある。特にフッ素系有機化合物はそれ自体が水溶性または水分散性があることが使用上好ましく、例えば、ＡＧ−５３０、ＡＧ−５５０、ＰＬ−５６０およびＰＬ−５９０などがある。
【００１５】
フッ素系有機化合物によるスラット材の撥水撥油効果をより確実なものにするために適度な浸透剤を添加した製剤を使用したり、加工処理時に添加することもできる。
浸透剤としては、界面活性剤などを挙げることができ、特に非イオン系界面活性剤が好ましく、非イオン系界面活性剤として、エチレンオキサイド縮合物、プロピレンオキサイド縮合物、エチレンオキサイド−プロピレンオキサイドブロック型縮合物などが使用できる。これら非イオン系界面活性剤の例として、ポリオキシエチレンアルキルエーテル、ポリオキシアルキルアリルエーテル、ポリオキシエチレンポリオキシプロピレンエーテル、ポリオキシエチレンアルキルエステルなどを挙げることができる。特にポリオキシエチレンアルキルエーテル、ポリオキシエチレンポリオキシプロピレンエーテルなどが良い。また、これらの化合物は窒素含有、リン含有の縮合物であってもよく、更に両イオン系界面活性剤若しくはそのエチレンオキサド付加物、陰イオン系界面活性剤若しくはそのエチレンオキサイド付加物なども適している。
また、浸透剤を用いる代わりに又は併用として、加圧含浸、減圧含浸、加温により浸透を促進することも出来る。更に、フッ素系有機化合物による撥水撥油処理効果を確実にするために、フッ素系有機化合物処理剤を塗布若しくは含浸後、温度５０℃以上２５０℃以下の気相中に放置して処理を促進させることもできる。
【００１６】
本発明の鉛筆型化粧料の芯材においては、温度４０℃のもとで液状成分が少なくとも３５質量％以上存在しうる液状物含有化粧料の使用、更には、温度４０℃のもとで液状成分が５０質量％以上存在しうる化粧料の使用の場合に効果があり好ましい。液状成分が３５質量％以上の場合には木軸に処理を施した効果が十分に発現され、特に、５０質量％以上であることがより有効な効果をもたらす。即ち、５０質量％以上を必要とする口紅のような柔らかい処方化粧料の場合には更にその効果が現れる。また、上記の液状成分が８５質量％を超えると芯材自身が固形性を失ってくるので、液状成分は８５質量％以下の範囲で存在しうる液状物含有化粧料であることが好ましい。
【００１７】
温度４０℃において液状成分となる液状物としては、流動パラフィン類、分岐脂肪酸類及びそのエステル、トリグリセリド、シロキサン、水、アルコール、精油、グリコール類、グリセリン、ポリグリセリン、ポリエーテル類、炭化水素類等を挙げることができ、化粧料において一般に、基材、展色剤、水分補給剤、保湿剤等として使用されるものである。具体的に例示すると、エッソクリストール７０、ひまし油、メチルフェニルポリシロキサン、リンゴ酸ジイソステアリル、ジオクタン酸−２−エチルヘキシル、軽質流動イソパラフィン、イソステアリン酸、オレイルアルコール、リモネン、１，３−ブタンジオール、マクロゴール４００、炭酸プロピレン、ビタミンＥなどを挙げることができる。尚、その他の化粧料成分としては、顔料、その他化粧品に使用される公知の化粧料成分を挙げることができる。
【００１８】
本発明の鉛筆型化粧料の製造方法は以下の如く実施することができる。
１．上述したように軸材の一対の半体（スラット材）の溝条部の面、即ち、芯材が接触する面、若しくはスラット全体に上述したフッ素系有機化合物を塗布若しくは含浸により撥水撥油処理を行う。別に、エクストルーダー等で芯状に押出成形した化粧料の芯材若しくは加温溶解した化粧料を芯成形型に充填し、冷却固化して芯材としたものを上記フッ素系有機化合物で撥水撥油処理を施した上記溝条部に挿入し、同一の処理を施した半体となるスラットを組合せ接着し、常法により軸状に削りだし鉛筆型化粧料を製する。
【００１９】
２．上述したように軸材の一対の半体（スラット材）の溝条部の面、即ち、芯材が接触する面、若しくはスラット全体に上述したフッ素系有機化合物を塗布若しくは含浸により撥水撥油処理を行う。これに芯を装填せずに半体となる同一処理を施したスラットを接着し、常法により軸状に削りだし、鉛筆型の筒状物を製する。若しくは、鉛筆状に木材より削り出した棒状の中央部をドリルなどで刳り貫き、その後、フッ素系有機化合物をすくなくとも芯材と接触する面に注入、或いは噴霧、或いは含浸、どぶ漬け等の方法で処理し乾燥して撥水撥油処理された筒状物を得る。
これに加温溶解した化粧料芯材注入し、冷却固化して鉛筆型化粧料を製する。
【００２０】
フッ素系有機化合物のコーティング処理（被覆処理）としては、一般的な塗布、噴霧、浸漬等の方法をとることができる。例えば、刷毛塗り、ロールコーター、スプレイ塗装、ガン噴き塗装、加工含浸、加温含浸、減圧含浸、浸漬などで処理面に薬剤を附着又は浸透させ、後乾燥、必要に応じて加温加熱などによるキュアを行うこともできる。
【実施例】
【００２１】
以下に本発明について、実施例により説明する。但し、本発明は以下の実施例により限定されるものではない。
＜化粧料の処方＞
以下の表１乃至３に口紅、アイシャドウ、及びアイブロウの処方例を示した。
【００２２】
【表１】
0004666948.tif 000002
【００２３】
【表２】
0004666948.tif 000003
【００２４】
【表３】
0004666948.tif 000004
【００２５】
＜芯材の製法＞
処方例１及び２にあっては、上記成分を加温し、攪拌混合し、成形型に充填して成形後、冷却固化して芯材を得た。
処方例３にあっては、上記成分を加温し３本ロールで加温練り合わせて冷却してバルクを製造する。これをエクストルーダーで押し出して芯材を得る。
（実施例）
上述したように軸材であるスラット材の表面にアサヒガードＡＧ−５３０（旭硝子株式会社製）を、３ｇ／ｓｑｍとなるように刷毛で塗布し、温度１５０℃２０分間の加熱乾燥を行った。このスラット材を用いて処方例１、２、及び３の化粧料芯材をそれぞれ組合せて実施例サンプル１、２、及び３を得た。
（比較例）
軸材であるスラット材には通常の目止め処理をしただけのものを用い、実施例１と同様にして処方例１、２、及び３の化粧料芯材をそれぞれ組合せて比較例サンプル１、２、及び３を得た。
各サンプルにおいて温度４０℃の下での１ヶ月後の性状を調べて評価した。変化しないものを◎とし、変化があるが使用可能なものを○とし、変化が著しく使用に差し障りが生じたものを△とし、芯材の形状を留めないものを×とした。また、その変性状態を示した。その結果を表３に示した。
【００２６】
【表４】
0004666948.tif 000005
【００２７】
総合的な評価において、少なくとも温度４０℃において液状成分となる液状物が５６．９重量％、及び２０重量％で含まれる化粧料の芯材（処方例１、２）にあっては、実施例において問題はなかったが、比較例においては明らかに使用が出来なくなった。
【産業上の利用可能性】
【００２８】
本発明の鉛筆型化粧料は、芯材と木製の軸材との間にフッ素系有機化合物によるフッ素処理によって膜或いは層が形成してあるので、芯材成分及び軸材成分に対して撥水、撥油効果を発揮し、液状物含有する化粧料の芯材は変性を起こさず、長期に渡って優れた性能を維持し産業上の利用可能性の高いものである。